(57)【要約】      （修正有）【課題】耐熱性を有すると共に導体への密着性が高く、誘電率が低い絶縁被膜を形成できる絶縁塗料、及び当該絶縁塗料からなる絶縁電線を提供する。【解決手段】導体を被覆する絶縁被膜を形成する絶縁塗料であって、式（１）で表わされる繰り返し単位および他の特定の繰り返し単位を有するポリイミド樹脂からなる絶縁塗料。2010189510.tif 000050【選択図】なし【特許請求の範囲】
【請求項１】
導体を被覆する絶縁被膜を形成する絶縁塗料であって、
下記一般式（１）で表される繰り返し単位と、下記一般式（２）で表される繰り返し単位とを有するポリイミド樹脂からなる絶縁塗料。
【化２９】
2010189510.tif 000032
【化３０】
2010189510.tif 000033
［一般式（１）において、Ｘ１は下記式（３）で表される芳香族エーテル構造を有する４価の芳香族基であり、Ｙ１は芳香族エーテル構造を有する２価の芳香族基であり、一般式（２）において、Ｘ２は４価の脂環式基であり、Ｙ２は脂環式構造を含む２価の脂環式基であり、一般式（１）及び一般式（２）において、ｍ、ｎは繰り返し数であって、それぞれ正の整数である。］
【化３１】
2010189510.tif 000034
【請求項２】
前記一般式（２）において、Ｘ２は下記式（４）、下記式（５）、及び下記式（６）からなる群から選択される４価の脂環式基であり、
前記一般式（１）において、Ｙ１は下記式（７）で表され、１≦ｐ≦５である芳香族エーテル構造を有する２価の芳香族基であり、
前記一般式（２）において、Ｙ２は下記式（８）又は下記式（９）で表される脂環式構造を有する２価の脂環式基である請求項１に記載の絶縁塗料。
【化３２】
2010189510.tif 000035
【化３３】
2010189510.tif 000036
【化３４】
2010189510.tif 000037
【化３５】
2010189510.tif 000038
【化３６】
2010189510.tif 000039
【化３７】
2010189510.tif 000040
【請求項３】
前記ポリイミド樹脂は、前記一般式（２）で表される繰り返し単位の数ｎに対する前記一般式（１）で表される繰り返し単位の数ｍの比が、１／３≦ｍ／ｎ≦３である請求項２に記載の絶縁塗料。
【請求項４】
導体と、
下記一般式（１）及び下記一般式（２）で表される繰り返し単位を有するポリイミド樹脂からなる絶縁塗料を前記導体上に塗布焼付けして形成される絶縁被膜と
を備える絶縁電線。
【化３８】
2010189510.tif 000041
【化３９】
2010189510.tif 000042
［一般式（１）において、Ｘ１は下記式（３）で表される芳香族エーテル構造を有する４価の芳香族基であり、Ｙ１は芳香族エーテル構造を有する２価の芳香族基であり、一般式（２）において、Ｘ２は４価の脂環式基であり、Ｙ２は脂環式構造を含む２価の脂環式基であり、一般式（１）及び一般式（２）において、ｍ、ｎは繰り返し数であって、それぞれ正の整数である。］
【化４０】
2010189510.tif 000043
【請求項５】
前記一般式（２）において、Ｘ２は下記式（４）、下記式（５）、及び下記式（６）からなる群から選択される４価の脂環式基であり、
前記一般式（１）において、Ｙ１は下記式（７）で表され、１≦ｐ≦５である芳香族エーテル構造を有する２価の芳香族基であり、
前記一般式（２）において、Ｙ２は下記式（８）又は下記式（９）で表される２価の脂環式構造を有する２価の脂環式基である請求項４に記載の絶縁電線。
【化４１】
2010189510.tif 000044
【化４２】
2010189510.tif 000045
【化４３】
2010189510.tif 000046
【化４４】
2010189510.tif 000047
【化４５】
2010189510.tif 000048
【化４６】
2010189510.tif 000049
【請求項６】
前記導体と前記絶縁被膜との間に中間絶縁被膜を更に備える請求項５に記載の絶縁電線。
【請求項７】
前記中間絶縁被膜は、前記導体の表面にシランカップリング剤を塗布焼付けすることにより形成される請求項６に記載の絶縁電線。
【発明の詳細な説明】
【技術分野】
【０００１】
本発明は、絶縁塗料及び絶縁電線に関する。特に、本発明は、ポリイミド樹脂からなる絶縁塗料及びポリイミド樹脂からなる絶縁塗料を用いた絶縁電線に関する。
【背景技術】
【０００２】
近年、電気機器の小型化、高性能化に伴い、高電圧のインバータ制御を用いる電気機器が開発されている。電気機器をインバータ制御する場合、インバータ制御により発生するインバータサージ電圧が高いので、発生したインバータサージ電圧が電気機器に侵入する。この場合、電気機器に用いられている絶縁電線に部分放電が発生して、絶縁被膜が劣化することがある。
【０００３】
そこで、従来、導体表面に塗布焼付けして形成される絶縁被膜用の絶縁塗料であって、フッ素系ポリイミド樹脂からなる絶縁塗料が知られている（例えば、特許文献１参照）。特許文献１に記載の絶縁塗料によれば、特定のフッ素系ポリイミド樹脂から絶縁塗料を形成することにより比誘電率を低くできるので、大きな高周波電圧が印加された場合であっても絶縁被膜の耐劣化性を向上させることができる。
【先行技術文献】
【特許文献】
【０００４】
【特許文献１】特開２００２−５６７２０号公報
【発明の概要】
【発明が解決しようとする課題】
【０００５】
しかし、特許文献１に記載の絶縁塗料は、フッ素系ポリイミド樹脂から形成されるので絶縁被膜の誘電率を低くすることができるが、フッ素系ポリイミド樹脂から形成した絶縁被膜の導体への密着性が低いので、絶縁被膜が導体から剥離して導体と絶縁被膜との間で被膜浮きが発生することがあり、この場合、絶縁破壊が発生する。
【０００６】
したがって、本発明の目的は、耐熱性を有すると共に導体への密着性が高く、誘電率が低い絶縁被膜を形成できる絶縁塗料、及び当該絶縁塗料からなる絶縁電線を提供することにある。
【課題を解決するための手段】
【０００７】
本発明は、上記目的を達成するため、導体を被覆する絶縁被膜を形成する絶縁塗料であって、下記一般式（１）で表される繰り返し単位と、下記一般式（２）で表される繰り返し単位とを有するポリイミド樹脂からなる絶縁塗料が提供される。
【化１】
2010189510.tif 000002
【化２】
2010189510.tif 000003
［一般式（１）において、Ｘ１は下記式（３）で表される芳香族エーテル構造を有する４価の芳香族基であり、Ｙ１は芳香族エーテル構造を有する２価の芳香族基であり、一般式（２）において、Ｘ２は４価の脂環式基であり、Ｙ２は脂環式構造を含む２価の脂環式基であり、一般式（１）及び一般式（２）において、ｍ、ｎは繰り返し数であって、それぞれ正の整数である。］
【化３】
2010189510.tif 000004
【０００８】
また、上記絶縁塗料は、一般式（２）において、Ｘ２は下記式（４）、下記式（５）、及び下記式（６）からなる群から選択される４価の脂環式基であり、一般式（１）において、Ｙ１は下記式（７）で表され、１≦ｐ≦５である芳香族エーテル構造を有する２価の芳香族基であり、一般式（２）において、Ｙ２は下記式（８）又は下記式（９）で表される脂環式構造を有する２価の脂環式基であってもよい。
【化４】
2010189510.tif 000005
【化５】
2010189510.tif 000006
【化６】
2010189510.tif 000007
【化７】
2010189510.tif 000008
【化８】
2010189510.tif 000009
【化９】
2010189510.tif 000010
【０００９】
また、上記絶縁塗料は、ポリイミド樹脂は、一般式（２）で表される繰り返し単位の数ｎに対する一般式（１）で表される繰り返し単位の数ｍの比が、１／３≦ｍ／ｎ≦３であってもよい。
【００１０】
また、本発明は、上記目的を達成するため、導体と、下記一般式（１）及び下記一般式（２）で表される繰り返し単位を有するポリイミド樹脂からなる絶縁塗料を前記導体上に塗布焼付けして形成される絶縁被膜とを備える絶縁電線が提供される。
【化１０】
2010189510.tif 000011
【化１１】
2010189510.tif 000012
［一般式（１）において、Ｘ１は下記式（３）で表される芳香族エーテル構造を有する４価の芳香族基であり、Ｙ１は芳香族エーテル構造を有する２価の芳香族基であり、一般式（２）において、Ｘ２は４価の脂環式基であり、Ｙ２は脂環式構造を含む２価の脂環式基であり、一般式（１）及び一般式（２）において、ｍ、ｎは繰り返し数であって、それぞれ正の整数である。］
【化１２】
2010189510.tif 000013
【００１１】
また、上記絶縁電線は、一般式（２）において、Ｘ２は下記式（４）、下記式（５）、及び下記式（６）からなる群から選択される４価の脂環式基であり、一般式（１）において、Ｙ１は下記式（７）で表され、１≦ｐ≦５である芳香族エーテル構造を有する２価の芳香族基であり、一般式（２）において、Ｙ２は下記式（８）又は下記式（９）で表される脂環式構造を有する２価の脂環式基であってもよい。
【化１３】
2010189510.tif 000014
【化１４】
2010189510.tif 000015
【化１５】
2010189510.tif 000016
【化１６】
2010189510.tif 000017
【化１７】
2010189510.tif 000018
【化１８】
2010189510.tif 000019
【００１２】
また、上記絶縁電線は、導体と絶縁被膜との間に中間絶縁被膜を更に備えてもよい。
【００１３】
また、上記絶縁電線は、中間絶縁被膜は、導体の表面にシランカップリング剤を塗布焼付けすることにより形成されてもよい。
【発明の効果】
【００１４】
本発明に係る絶縁塗料及び絶縁電線によれば、耐熱性を有すると共に導体への密着性が高く、誘電率が低い絶縁被膜を形成できる絶縁塗料、及び当該絶縁塗料からなる絶縁電線を提供できる。
【図面の簡単な説明】
【００１５】
【図１Ａ】本発明の実施の形態に係る絶縁電線の断面図である。
【図１Ｂ】本発明の実施の形態の変形例に係る絶縁電線の断面図である。
【図２】本発明の実施の形態の他の変形例に係る絶縁電線の断面図である。
【発明を実施するための形態】
【００１６】
［実施の形態］
（絶縁塗料）
本発明の実施の形態に係る絶縁塗料は、無酸素銅、銅等の金属材料からなる導体を被覆する絶縁被膜を形成する絶縁塗料であって、下記一般式（１）で表される繰り返し単位と、下記一般式（２）で表される繰り返し単位とを有するポリイミド樹脂から形成される。
【化１９】
2010189510.tif 000020
【化２０】
2010189510.tif 000021
【００１７】
具体的に、本発明の実施の形態に係る絶縁塗料は、一般式（１）及び一般式（２）とを含む、下記一般式（１０）で表されるポリイミド樹脂から形成することができる。
【化２１】
2010189510.tif 000022
【００１８】
一般式（１０）は、一般式（１）からなる繰り返し単位と一般式（２）からなる繰り返し単位とがブロック共重合体として含まれるポリイミド樹脂である。なお、本発明の実施の形態に係る絶縁塗料は、一般式（１）からなる繰り返し単位と一般式（２）からなる繰り返し単位とが交互共重合体、又はランダム共重合体として含まれるポリイミド樹脂とすることもできる。
【００１９】
ここで、一般式（１）において、Ｘ１は芳香族エーテル構造を有する４価の芳香族基である。また、一般式（１）のＹ１は芳香族エーテル構造を有する２価の芳香族基である。更に、一般式（２）において、Ｘ２は４価の脂環式基である。そして、一般式（２）においてＹ２は、脂環式構造を１つ以上含む２価の脂環式基である。なお、一般式（１）において、ｍ、ｎは繰り返し数であって、それぞれ正の整数である。
【００２０】
具体的に、Ｘ１は下記式（３）で表される基を用いることができる。芳香族エーテル構造を有する４価の芳香族基Ｘ１としては、例えば、４，４’−オキシジフタル酸二無水物（ＯＤＰＡ）等に由来する基を用いることができる。
【化２２】
2010189510.tif 000023
【００２１】
そして、一般式（１）において、Ｙ１は下記式（７）で表され、１≦ｐ≦５である芳香族エーテル構造を有する２価の芳香族基を用いることができる。芳香族エーテル構造を有する２価の芳香族基Ｙ１としては、例えば、１，４−ビス（４−アミノフェノキシ）ベンゼン（ＴＰＥ−Ｑ）、３，４’−ジアミノジフェニルエーテル（ｍ−ＤＤＥ）、４，４’−ジアミノジフェニルエーテル（ｐ−ＤＤＥ）、１，３−ビス（３−アミノフェノキシベンゼン）（ＡＰＢ）、９，９−ビス（４−アミノフェニル）フルオレン、２，２−ビス［４−（４−アミノフェノキシ）フェニル］プロパン等に由来する基を用いることができる。
【化２３】
2010189510.tif 000024
【００２２】
また、一般式（２）において、Ｘ２は下記式（４）、下記式（５）、及び下記式（６）からなる群から選択される少なくとも１つの４価の脂環式基を用いることができる。
【化２４】
2010189510.tif 000025
【化２５】
2010189510.tif 000026
【化２６】
2010189510.tif 000027
【００２３】
そして、一般式（２）において、Ｙ２は下記式（８）で表される脂環式構造を有する２価の脂環式基、又は下記式（９）で表される脂環式構造を有する２価の脂環式基を用いることができる。なお、下記式（８）においては、他の骨格との結合部位が２か所である基を用いる。
【化２７】
2010189510.tif 000028
【化２８】
2010189510.tif 000029
【００２４】
（一般式（１）について）
一般式（１）中の一般式（３）で表される基Ｘ１は、芳香族基が架橋員により相互に連結した非縮合多環式芳香族基である芳香族エーテル構造を有する４価の芳香族基である。したがって、共役系のπ電子の存在確率が酸素原子の部分で低いので電子の流れが遮断されやすい。これにより、一般式（３）で表される基を一般式（１）のＸ１に導入することにより、一般式（１）及び一般式（２）からなる化合物（例えば、一般式（１０）で表される化合物）における電荷の偏りが低減され、本実施の形態に係る絶縁被膜の誘電率を低下させることができる。
【００２５】
なお、本実施の形態に係る絶縁塗料からなる絶縁被膜を２５０℃以上の高温に曝すと、絶縁被膜の弾性率が低下する。そして、弾性率の低下に伴い、絶縁被膜の耐熱性が低下する。このような耐熱性の低下を抑制すべく、一般式（１）及び一般式（２）からなる化合物中に導入する芳香族エーテル構造（すなわち、一般式（３）で表される基）の量は、所定量以下にすることが好ましい。
【００２６】
一方、一般式（１）からなる化合物中に導入される一般式（７）で表される芳香族エーテル構造を有する２価の芳香族基Ｙ１は、構造中に芳香族エーテル構造を有することに起因して、一般式（３）の場合と同様に、電子の流れが遮断されやすい。したがって、一般式（１）及び一般式（２）からなる化合物中における一般式（７）で表される基の量が増加すると、電荷の偏りが低減され、本実施の形態に係る絶縁被膜の誘電率を低下させることができる。特に、一般式（７）の繰り返し単位ｐを１≦ｐ≦５の範囲に設定した場合、絶縁被膜の耐熱性と低誘電率特性とを両立できる絶縁塗料を提供できる。なお、一般式（１）からなる化合物において芳香族エーテル構造を有さない基を一般式（７）で表される基の代わりに用いた絶縁塗料の場合、十分な低誘電率特性を有する絶縁被膜が得られない。また、繰り返し単位ｐが５を超える基を有する絶縁被膜の場合、２５０℃領域での弾性率が極端に低下することに伴い流動性のある熱可塑性樹脂として振る舞うため、十分な耐熱性を有する絶縁塗料が得られない場合がある。
【００２７】
（一般式（２）について）
一般式（２）中の４価の脂環式基Ｘ２としては、シクロブタンテトラカルボン酸二無水物（ＣＢＤＡ）、シクロペンタンテトラカルボン酸二無水物（ＣＰＤＡ）、ビシクロ（２，２，２）オクト−７−エン−２，３，５，６−テトラカルボン酸二無水物（ＢＣＤ）、ビシクロ（２，２，２）オクタン−２，３，５，６−テトラカルボン酸二無水物（ＢＴＡ−Ｈ）等に由来する基を用いることができる。具体的に、一般式（４）で表される基がＣＢＤＡに由来する基であり、一般式（５）で表される基がＣＰＤＡに由来する基であり、一般式（６）で表される基がＢＣＤ又はＢＴＡ−Ｈに由来する基である。
【００２８】
また、一般式（２）中の脂環式構造を１つ以上含む２価の脂環式基Ｙ２としては、３，３’−ジメチル−４，４’−ジアミノジシクロヘキシルメタン（ＤＭＨＭ）、４，４’−ジアミノジシクロヘキシルメタン（ＤＡＨＭ）等に由来する基を用いることができる。具体的に、一般式（８）で表される基がＤＭＨＭに由来する基であり、一般式（９）で表される基がＤＡＨＭに由来する基である。
【００２９】
ここで、一般式（４）乃至一般式（６）で表される基Ｘ２と、一般式（８）又は一般式（９）で表される基Ｙ２とを用いることで、一般式（１）と一般式（２）とからなる化合物の誘電率を低くすることができる。
【００３０】
具体的に、基Ｘ２について説明する。基Ｘ２は４価の脂環式基であるので、基Ｘ２を含む絶縁塗料中において、例えば、一般式（１０）で表されるような高分子鎖間におけるπ−π電子の積み重なり等の高分子相互作用を減少させることができる。また、基Ｘ２の化学構造上、基Ｘ２においては電荷移動が発生しない。更に、基Ｘ２には芳香環が含まれていないので、分子分極率も芳香環を有した基に比べて小さくできると共に、屈折率も小さくできる。これにより、材料の誘電率をε、屈折率をｎとした場合のマクスウエルの式が「ε＝ｎ２」であることから、本実施の形態に係る絶縁塗料中に基Ｘ２を含ませることにより、当該絶縁塗料の誘電率を低下させることができる。
【００３１】
なお、ポリイミド樹脂からなる絶縁塗料中に不飽和炭化水素の成分が所定量以上になると、絶縁塗料の極性が低下する。この場合、当該絶縁塗料を、例えば、銅からなる導体に塗布することにより絶縁被膜を形成すると、当該絶縁被膜の誘電率は低いものの極性の高い銅に対する絶縁被膜の密着性の向上に限度がある。したがって、本実施の形態においては、一般式（４）乃至一般式（６）で表される基Ｘ２、及び一般式（８）又は一般式（９）で表される基Ｙ２の一般式（２）中に占める割合は、所定の割合以下にすることが好ましい。
【００３２】
（一般式（１）の繰り返し単位と一般式（２）の繰り返し単位との関係）
一般式（１）及び一般式（２）からなる絶縁塗料を用いて形成された絶縁被膜の耐熱性と低誘電率特性との両立を図るべく、一般式（２）で表される繰り返し単位の数ｎに対する一般式（１）で表される繰り返し単位の数ｍの比は、１／３≦ｍ／ｎ≦３にすることが好ましい。
【００３３】
（絶縁塗料の製造方法）
本実施の形態に係る絶縁塗料は、溶剤中に複数の出発物質を添加して、所定の条件下で出発物質を反応させて合成することができる。なお、樹脂塗料は、樹脂と溶剤とから構成される。
【００３４】
溶剤としては、Ｎ−メチル−２−ピロリドン（ＮＭＰ）、ジメチルホルムアミド、ジメチルアセトアミド、スルホラン、アニソール、ジオキソラン、ブチルセルソルブアセテート、ラクトン系等の有機溶剤を単独で用いるか、又は２種類以上の混合溶剤として用いることができる。
【００３５】
（絶縁電線）
図１Ａは、本発明の実施の形態に係る絶縁電線の断面を示す。
【００３６】
本実施の形態に係る絶縁電線１は、無酸素銅、銅等の金属材料からなる導体１０と、導体１０を被覆する絶縁被膜２０とを備える。絶縁被膜２０は、本実施の形態に係る絶縁塗料から形成される。具体的には、合成した樹脂塗料を導体１０の周囲に塗布、焼付けすることにより、本実施の形態に係る絶縁塗料からなる絶縁被膜２０を形成して、絶縁被膜２０を備える絶縁電線１を製造することができる。なお、絶縁電線１は、その最外層に自己潤滑性絶縁被膜を更に備えることもできる。自己潤滑性絶縁被膜は、例えば、ポリアミドイミド樹脂に、カルナバロウ等の潤滑剤を添加した絶縁塗料から形成することができる。
【００３７】
図１Ｂは、本発明の実施の形態の変形例に係る絶縁電線の断面を示す。
【００３８】
本実施の形態の変形例に係る絶縁電線１ａは、図１Ａに示す絶縁電線１の外周に、更に他の絶縁被膜を１層又は複数層形成することにより構成される。例えば、絶縁被膜の耐熱性を向上させることを目的として、絶縁被膜２０の外周にポリアミドイミド樹脂、ポリイミド樹脂、ポリエステルイミド樹脂等からなる絶縁被膜を、１層、又は２層以上形成することができる。例えば、図１Ｂに示す絶縁電線１ａは、絶縁被膜２０の外周に第１の外部絶縁被膜２２が形成され、第１の外部絶縁被膜２２の外周に第２の外部絶縁被膜２４が形成されて構成される。なお、第１の外部絶縁被膜２２及び第２の外部絶縁被膜２４はそれぞれ、１層又は複数層の絶縁被膜を含んで形成することもできる。
【００３９】
また、図示は省略するが、潤滑性を向上させることを目的として、絶縁被膜２０の外周に潤滑性を有する絶縁被膜を更に形成することもできる。また、絶縁電線１ａの最外周に、潤滑性を有する絶縁被膜を更に形成することもできる。
【００４０】
図２は、本発明の実施の形態の他の変形例に係る絶縁電線の断面を示す。
【００４１】
実施の形態の他の変形例に係る絶縁電線２を製造する場合において、導体１０と絶縁被膜２０との密着性を更に向上させることを目的として、導体１０と絶縁被膜２０との間にシランカップリング剤からなる中間絶縁被膜３０を設けることもできる。例えば、導体１０表面にシランカップリング剤を塗布後、加熱することで、導体１０表面にシランカップリング剤から形成される中間絶縁被膜３０を形成できる。そして、中間絶縁被膜３０上に本実施の形態に係る絶縁塗料を塗布、焼付けすることにより、絶縁電線２を製造することができる。また、絶縁電線１と同様に絶縁電線２は、その最外層に自己潤滑性絶縁被膜を更に備えることもできる。
【００４２】
シランカップリング剤としては、例えば、３−グリシドキシプロピルトリメトキシシラン、３−メタクリロキシプロピルトリメトキシシラン、３−アクリロキシプロピルトリメトキシシラン、３−アミノプロピルトリメトキシシラン、３−アミノプロピルトリエトキシシラン、Ｎ−２−（アミノエチル）−３−アミノプロピルトリメトキシシラン、３−メルカプトプロピルトリメトキシシラン等を用いることができる。
【００４３】
なお、本実施の形態に係る絶縁電線１、１ａ、２は、モータ、変圧器等の電気機器に用いられるコイルに適用できる。例えば、絶縁電線１、１ａ、２は、複数の絶縁電線の端末同士を溶接等によって接合してつなぎ合わせることによって形成されるコイルに適用できる。
【００４４】
（実施の形態の効果）
本実施の形態に係る絶縁塗料によれば、一般式（１）及び一般式（２）を有すると共に、一般式（３）乃至（９）で表される基を有する絶縁塗料を提供できるので、ポリイミド樹脂の耐熱性を維持しつつ、導体に対する密着性が高く、誘電率が低い絶縁被膜を形成することができる。したがって、本実施の形態に係る絶縁塗料によれば、絶縁被膜の部分放電開始電圧の高い絶縁被膜を形成できるので、部分放電の発生の抑制、部分放電による絶縁被膜の劣化の抑制をすることができ、例えば、インバータ制御される電気機器（一例として、モータのコイル等）の寿命を長くすることができる。
【００４５】
以下、実施例により本発明の実施の形態を更に詳細に説明する。
【実施例１】
【００４６】
実施例１に係る絶縁塗料は、以下の手順により合成した。まず、攪拌機を取り付けた５ｌのセパラブル３つ口フラスコに、シリコンコック付きトラップを備えた玉付冷却管を装着した。続いて、ビシクロ（２，２，２）オクタン−２，３，５，６−テトラカルボン酸二無水物（ＢＴＡ−Ｈ、分子量：２５０．２）１２５．１ｇと、３，３’−ジメチル−４，４’−ジアミノジシクロヘキシルメタン（ＤＭＨＭ、分子量：２３８．４２）１１９．２ｇと、Ｎ−メチル−２−ピロリドン（分子量：９９．１）１４６６ｇとを秤量した。そして、秤量した各材料をフラスコ中に添加した。その後、攪拌機の回転数を１８０ｒｐｍに設定して、１８０℃下で８時間反応させた（第１の反応工程）。続いて、４，４’−オキシジフタル酸二無水物（ＯＤＰＡ、分子量：３１０．２１）１５５．１ｇと、４，４’−ジアミノジフェニルエーテル（ｐ−ＤＤＥ、分子量：２００．２）１００．１ｇと、Ｎ−メチル−２−ピロリドン２０４１ｇとを秤量して、フラスコ中に更に添加した。そして、攪拌機の回転数を１８０ｒｐｍに設定して、室温下で５時間反応させた（第２の反応工程）。その後、無水マレイン酸２０ｇを更にフラスコ中に添加して、室温下で５時間反応させることにより（第３の反応工程）、実施例１に係る絶縁塗料としてのポリイミド前駆体樹脂を合成した。
【００４７】
次に、断面が丸形状の銅からなる導体の表面に、３−アミノプロピルトリメトキシシラン（信越化学工業株式会社製、品番：ＫＢＥ−９０３）の１％水溶液を塗布した（シランカップリング剤塗布工程）。次に、当該導体を遠赤外加熱炉に設置して、１００℃、５分間の加熱を施した（シランカップリング剤加熱工程）。これにより、導体の表面に１μｍ厚の中間絶縁被膜を形成した。
【００４８】
続いて、中間絶縁被膜の周囲に実施例１に係るポリイミド前駆体樹脂を塗布した。具体的には、中間絶縁被膜が設けられた導体を塗出ダイスに通すことにより実施例１に係るポリイミド前駆体樹脂を塗布した（塗布工程）。続いて、２４０℃の温度で１分間の焼成処理（第１の焼成工程）と、３４０℃の温度で１分間の焼成処理（第２の焼成工程）とを続けて実施することにより、導体の表面にポリイミド樹脂からなる被膜を形成した。更に、塗布工程、第１の焼成工程、及び第２の焼成工程を１４回繰り返した。これにより、導体の表面に厚さが３１μｍの絶縁被膜が設けられた実施例１に係るエナメル線としての絶縁電線を作製した。
【実施例２】
【００４９】
実施例２に係る絶縁塗料は、実施例１に係る絶縁塗料とは、第１の反応工程において３，３’−ジメチル−４，４’−ジアミノジシクロヘキシルメタンの代わりに４，４’−ジアミノジシクロヘキシルメタン（ＤＡＨＭ、分子量：２１０．４）を１０５．２ｇ添加した点を除き、実施例１と同様にして合成した。また、実施例２に係る絶縁電線は、実施例２に係る絶縁塗料を用いて実施例１に係る絶縁電線の工程と同一の工程により作製した。
【実施例３】
【００５０】
実施例３に係る絶縁塗料は、実施例１に係る絶縁塗料とは、第１の反応工程においてビシクロ（２，２，２）オクタン−２，３，５，６−テトラカルボン酸二無水物の添加量を１８７．７ｇにして、３，３’−ジメチル−４，４’−ジアミノジシクロヘキシルメタンの添加量を５９．６ｇにすると共に、第２の反応工程において４，４’−オキシジフタル酸二無水物の添加量を７７．６ｇにして、４，４’−ジアミノジフェニルエーテルの添加量を１５０．２ｇにした点を除き、実施例１と同様にして合成した。また、実施例３に係る絶縁電線は、実施例３に係る絶縁塗料を用いて実施例１に係る絶縁電線の工程と同一の工程により作製した。
【実施例４】
【００５１】
実施例４に係る絶縁塗料は、実施例１に係る絶縁塗料とは、第１の反応工程においてビシクロ（２，２，２）オクタン−２，３，５，６−テトラカルボン酸二無水物の添加量を６２．６ｇにして、３，３’−ジメチル−４，４’−ジアミノジシクロヘキシルメタンの添加量を１７８．９ｇにすると共に、第２の反応工程において４，４’−オキシジフタル酸二無水物の添加量を２３２．７ｇにして、４，４’−ジアミノジフェニルエーテルの添加量を５０．０５ｇにした点を除き、実施例１と同様にして合成した。また、実施例４に係る絶縁電線は、実施例４に係る絶縁塗料を用いて実施例１に係る絶縁電線の工程と同一の工程により作製した。
【実施例５】
【００５２】
実施例５に係る絶縁塗料は、実施例１に係る絶縁塗料とは、第１の反応工程においてビシクロ（２，２，２）オクタン−２，３，５，６−テトラカルボン酸二無水物の添加量を６２．６ｇにして、３，３’−ジメチル−４，４’−ジアミノジシクロヘキシルメタンの代わりに４，４’−ジアミノジシクロヘキシルメタンを１５７．８ｇ添加すると共に、第２の反応工程において４，４’−オキシジフタル酸二無水物の添加量を２３２．７ｇにして、４，４’−ジアミノジフェニルエーテルの添加量を５０．０５ｇにした点を除き、実施例１と同様にして合成した。また、実施例５に係る絶縁電線は、実施例５に係る絶縁塗料を用いて実施例１に係る絶縁電線の工程と同一の工程により作製した。
【実施例６】
【００５３】
実施例６に係る絶縁塗料は、実施例１に係る絶縁塗料とは、第１の反応工程においてビシクロ（２，２，２）オクタン−２，３，５，６−テトラカルボン酸二無水物の添加量を６２．６ｇにして、３，３’−ジメチル−４，４’−ジアミノジシクロヘキシルメタンの添加量を１７８．９ｇにすると共に、第２の反応工程において４，４’−オキシジフタル酸二無水物の添加量を２３２．７ｇにして、４，４’−ジアミノジフェニルエーテルの添加量を７３．１ｇにした点を除き、実施例１と同様にして合成した。また、実施例６に係る絶縁電線は、実施例６に係る絶縁塗料を用いて実施例１に係る絶縁電線の工程と同一の工程により作製した。
【００５４】
（比較例１）
比較例１に係る絶縁塗料は、以下の手順により合成した。まず、攪拌機を取り付けた５ｌのセパラブル３つ口フラスコに、シリコンコック付きトラップを備えた玉付冷却管を装着した。続いて、４，４’−オキシジフタル酸二無水物（分子量：３１０．２１）３１０．２ｇと、４，４’−ジアミノジフェニルエーテル（ｐ−ＤＤＥ、分子量：２００．２）２００．２ｇと、Ｎ−メチル−２−ピロリドン（分子量：９９．１）２０４１ｇとをそれぞれ秤量した。そして、秤量した各材料をフラスコ中に添加した。その後、攪拌機の回転数を１８０ｒｐｍに設定して、室温下で５時間反応させた。続いて、無水マレイン酸２０ｇを更にフラスコ中に添加して、室温下で５時間反応させることにより、比較例１に係る絶縁塗料としてのポリイミド前駆体樹脂を合成した。
【００５５】
次に、実施例１の場合と同様にして、厚さが３１μｍであり、比較例１に係る絶縁塗料からなる絶縁被膜が設けられた比較例１に係る絶縁電線を作成した。
【００５６】
（比較例２）
比較例２に係る絶縁塗料は、比較例１に係る絶縁塗料とは、４，４’−ジアミノジフェニルエーテルの代わりに３，３’−ジメチル−４，４’−ジアミノジシクロヘキシルメタン（ＤＭＨＭ、分子量：２３８．４２）を２３８．４ｇ添加した点を除き、比較例１と同様にして合成した。また、比較例２に係る絶縁塗料を用いて、実施例１と同様にして比較例２に係る絶縁電線を作成した。
【００５７】
（比較例３）
比較例３に係る絶縁塗料は、比較例１に係る絶縁塗料とは、４，４’−ジアミノジフェニルエーテルの代わりに１，４−フェニレンジアミン（ｐ−ＰＰＤ、分子量：１０８．１２）を１０８．１ｇ添加した点を除き、比較例１と同様にして合成した。また、比較例３に係る絶縁塗料を用いて、実施例１と同様にして比較例３に係る絶縁電線を作成した。
【００５８】
（比較例４）
比較例４に係る絶縁塗料は、以下の手順により合成した。まず、攪拌機を取り付けた５ｌのセパラブル３つ口フラスコに、シリコンコック付きトラップを備えた玉付冷却管を装着した。続いて、ビシクロ（２，２，２）オクタン−２，３，５，６−テトラカルボン酸二無水物（ＢＴＡ−Ｈ、分子量：２５０．２）２５０．２ｇと、４，４’−ジアミノジフェニルエーテル２００．２ｇと、Ｎ−メチル−２−ピロリドン（分子量：９９．１）２０４１ｇとをそれぞれ秤量した。そして、秤量した各材料をフラスコ中に添加した。その後、攪拌機の回転数を１８０ｒｐｍに設定して、室温下で５時間反応させた。続いて、無水マレイン酸２０ｇを更にフラスコ中に添加して、室温下で５時間反応させることにより、比較例４に係る絶縁塗料としてのポリイミド前駆体樹脂を合成した。また、比較例４に係る絶縁塗料を用いて、実施例１と同様にして比較例４に係る絶縁電線を作成した。
【００５９】
（比較例５）
比較例５に係る絶縁塗料は、比較例４に係る絶縁塗料とは、４，４’−ジアミノジフェニルエーテルの代わりに３，３’−ジメチル−４，４’−ジアミノジシクロヘキシルメタン（ＤＭＨＭ、分子量：２３８．４２）を２３８．４ｇ添加した点を除き、比較例４と同様にして合成した。また、比較例５に係る絶縁塗料を用いて、実施例１と同様にして比較例５に係る絶縁電線を作成した。
【００６０】
（比較例６）
比較例６に係る絶縁塗料は、比較例４に係る絶縁塗料とは、４，４’−ジアミノジフェニルエーテルの代わりに４，４’−ジアミノジシクロヘキシルメタン（ＤＡＨＭ、分子量２１０．４）を２１０．４ｇ添加した点を除き、比較例４と同様にして合成した。また、比較例６に係る絶縁塗料を用いて、実施例１と同様にして比較例６に係る絶縁電線を作成した。
【００６１】
（特性評価）
実施例１〜６、及び比較例１〜６に係る絶縁電線用の絶縁塗料の特性を、以下の各項目について評価した。なお、比較例５及び６に係る絶縁塗料については、フィルム状に加工することができなかった。したがって、以下の特性評価は、実施例１〜６、及び比較例１〜４のそれぞれに係る絶縁塗料について実施した。なお、下記表１及び表２においてフィルム状に加工できた絶縁塗料については「可」、加工できなかった絶縁塗料については「不可」とした。
【００６２】
（１）可撓性評価（１８０°耐折性）
実施例１〜６、及び比較例１〜６に係る絶縁塗料を用いてフィルム状の試験短冊片をそれぞれ作成した（なお、比較例５及び６については作成を試みたが、作成できなかった）。試験短冊片のサイズは、２ｍｍ×１００ｍｍとした。そして、試験短冊片を１８０°折り曲げ、１０回の折り曲げを繰り返した後の割れの発生の有無を評価した。割れの発生がある場合を「割れ発生」（不合格）、割れの発生がない場合を「良好」（合格）とした。
【００６３】
（２）ガラス転移温度の評価
実施例１〜６、及び比較例１〜４に係る絶縁塗料から３０ｍｍ×５ｍｍサイズのフィルムをそれぞれ作成した。そして、作成した各フィルムについて、動的粘弾性装置（アイティー計測制御（株）製ＤＶＡ−２００）を用い、周波数１０Ｈｚ、昇温速度３℃／分の条件で室温から４００℃までの温度領域において弾性率を測定した。そして、測定した弾性率の変曲点をガラス転移温度とした。
【００６４】
（３）銅密着力評価
密着力評価用の銅基板を準備した。そして、準備した銅基板に実施例１〜３、及び比較例１〜４に係る絶縁塗料をそれぞれ塗布、焼き付けて、幅１０ｍｍの短冊状試験片を作成した。そして、各短冊状試験片についてテンシロン測定機を用いて引張強さを測定することにより密着力を評価した。
【００６５】
（４）誘電率評価
実施例１〜３、及び比較例１〜４に係る絶縁塗料のそれぞれからフィルム状に成型した２ｍｍ×１００ｍｍの試験短冊片を空洞共振器摂動法（アジレント社製、Ｓ−パラメータネットワークアナライザ８７２０ＥＳ）を用い、周波数１０ＧＨｚの誘電率を測定した。
【００６６】
（５）絶縁破壊電圧評価
実施例１〜３、及び比較例１〜４に係る絶縁塗料のそれぞれから作成した絶縁電線用被膜を黄銅製の平行平板電極３０ｍｍφで挟み、初期１ｋＶ荷電から０．５ｋＶ／ｍｉｎで昇圧して課電し、絶縁破壊時の電圧を測定した。
【００６７】
（６）４００ｋＶ／ｍ課電後の外観評価
実施例１〜３、及び比較例１〜４に係る絶縁塗料を用いて製造した絶縁電線のそれぞれを黄銅製の平行平板電極３０ｍｍφで挟み、初期１ｋＶ荷電から０．５ｋＶ／ｍｉｎの割合で１２．４ｋＶの電圧まで昇圧させた後、絶縁被膜の外観を走査型電子顕微鏡で観察して、亀裂の有無を観察することにより評価した。なお、絶縁被膜の厚さは３１μｍとした。亀裂がある場合を「不良（荒れ）」（不合格）、亀裂がない場合を「良好」（合格）とした。
【００６８】
以上の各評価の結果を、表１及び表２に示す。具体的に、表１には、実施例１〜６に係る絶縁塗料及び絶縁電線の特性評価の結果を示す。なお、表１及び表２において各基の添加量は、各絶縁塗料の製造において秤量した各基を含む各材料のモル数を示した。
【００６９】
【表１】
2010189510.tif 000030
【００７０】
また、表２には、比較例１〜６に係る絶縁塗料及び絶縁電線の特性評価の結果を示す。
【００７１】
【表２】
2010189510.tif 000031
【００７２】
以上、実施例１〜６によれば、各特性評価の全てにおいて良好な絶縁被膜が得られることが示された。また、実施例１〜６に係る絶縁被膜は、耐熱性の向上、密着力の向上と共に、誘電率を低くすることができるので、部分放電開始電圧を高くすることができる。したがって、高いインバータサージ電圧が実施例１〜６に係る絶縁被膜を備える絶縁電線に侵入したとしても、部分放電の発生を抑制できるので、絶縁被膜の劣化を抑制できる。
【００７３】
以上、本発明の実施の形態及び実施例を説明したが、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００７４】
１、２  絶縁電線
１０  導体
２０  絶縁被膜
２２  第１の外部絶縁被膜
２４  第２の外部絶縁被膜
３０  中間絶縁被膜
【図１Ａ】
2010189510.tif 000051
【図１Ｂ】
2010189510.tif 000052
【図２】
2010189510.tif 000053